(57)【要約】【課題】優れた耐候性を有し、しかも耐サーマルショック性および耐クラック性にも優れた集光型太陽光発電装置用光学素子、その製造方法および当該光学素子を備えてなる集光型太陽光発電装置を提供する。【解決手段】表面に圧縮応力を有するガラス材からなることを特徴とする集光型太陽光発電装置用光学素子。圧縮応力が１〜１０００ＭＰａであることが好ましい。表面粗さが、算術平均粗さ（Ｒａ）で２００ｎｍ以下であることが好ましい。【選択図】図１
2013110396.tif 000002
【特許請求の範囲】
【請求項１】
表面に圧縮応力を有するガラス材からなることを特徴とする集光型太陽光発電装置用光学素子。
【請求項２】
圧縮応力が１〜１０００ＭＰａであることを特徴とする請求項１に記載の光学素子。
【請求項３】
表面粗さが、算術平均粗さ（Ｒａ）で２００ｎｍ以下であることを特徴とする請求項１または２に記載の光学素子。
【請求項４】
ガラス材の３０〜３００℃における平均線熱膨張係数が１２０×１０−７／℃以下であることを特徴とする請求項１〜３のいずれかに記載の光学素子。
【請求項５】
ガラス材のビッカース硬度Ｈｖ（１００）が５００以上であることを特徴とする請求項１〜４のいずれかに記載の光学素子。
【請求項６】
アニール処理を施した場合に、アニール前の密度Ｃ１およびアニール後の密度Ｃ２が、（Ｃ１／Ｃ２）×１００≦９９．９の関係を満たすことを特徴とする請求項１〜５のいずれかに記載の光学素子。
【請求項７】
ガラス材がケイ酸塩系ガラスからなることを特徴とする請求項１〜６のいずれかに記載の光学素子。
【請求項８】
請求項１〜７のいずれかに記載の光学素子を製造するための方法であって、所定形状のガラス材の表面に対し、風冷強化処理または化学強化処理を施して圧縮応力を付与することを特徴とする光学素子の製造方法。
【請求項９】
太陽電池と、太陽電池に集光する集光光学系とを備え、集光光学系が請求項１〜７のいずれかに記載の光学素子を備えてなることを特徴とする集光型太陽光発電装置。
【発明の詳細な説明】
【技術分野】
【０００１】
本発明は、集光型太陽光発電装置に用いられる光学素子、その製造方法および集光型太陽光発電装置に関する。
【背景技術】
【０００２】
従来、集光型太陽光発電装置において、集光レンズと太陽電池セルとの間にガラス製の光学素子が設けられている。ガラス製の光学素子は、例えば角錐台形状を有しており、集光レンズによって集光された光を、内表面で全反射して太陽電池セルに伝える役割を果たす。
【０００３】
集光型太陽光発電装置は、主に屋外で使用される。よって、光学素子には、優れた耐候性が求められる。例えば、特許文献１には、光学素子の側面にフッ素樹脂製の薄膜を設けることが開示されている。特許文献１では、これにより、光学素子の表面が水滴の付着等によりガラス成分が溶出して白濁し、そこから光の一部が漏れ出ることを防ぐ方法が提案されている。
【先行技術文献】
【特許文献】
【０００４】
【特許文献１】特開２００６−２７８５８１号公報
【発明の概要】
【発明が解決しようとする課題】
【０００５】
集光型太陽光発電装置に用いられる光学素子には、耐候性以外にも、耐サーマルショック性や耐クラック性が要求される。しかしながら、従来の光学素子はこれらの特性については、十分に高い特性を得られていないのが現状である。
【０００６】
以上に鑑み、本発明は、優れた耐候性を有し、しかも耐サーマルショック性および耐クラック性にも優れた集光型太陽光発電装置用光学素子、その製造方法および当該光学素子を備えてなる集光型太陽光発電装置を提供することを目的とする。
【課題を解決するための手段】
【０００７】
本発明は、表面に圧縮応力を有するガラス材からなることを特徴とする集光型太陽光発電装置用光学素子に関する。
【０００８】
光学素子を構成するガラス材の表面が圧縮応力を有することにより、光学素子を機械的強度および化学的耐久性に優れたものとすることができる。結果として、耐候性、耐サーマルショック性および耐クラック性に優れた光学素子を得ることが可能となる。
【０００９】
第二に、本発明の光学素子は、圧縮応力が１〜１０００ＭＰａであることが好ましい。
【００１０】
第三に、本発明の光学素子は、表面粗さが、算術平均粗さ（Ｒａ）で２００ｎｍ以下で
あることが好ましい。
【００１１】
当該構成によれば、光学素子表面における光反射率を高めることができ、太陽電池への集光効率を向上させることができる。その結果、太陽光発電装置の発電効率を向上させることができる。
【００１２】
第四に、本発明の光学素子は、ガラス材の３０〜３００℃における平均線熱膨張係数が１２０×１０−７／℃以下であることが好ましい。
【００１３】
当該構成によれば、耐サーマルショック性に優れた光学素子が得られやすくなる。
【００１４】
第五に、本発明の光学素子は、ガラス材のビッカース硬度Ｈｖ（１００）が５００以上であることが好ましい。
【００１５】
ガラス材のビッカース硬度は、機械的強度、特にキズ、割れまたはカケ等の発生のしにくさの指標となる特性である。ビッカース硬度が上記範囲を満たせば、機械強度に優れた光学素子であると言える。
【００１６】
第六に、本発明の光学素子は、アニール処理を施した場合に、アニール前の密度Ｃ１およびアニール後の密度Ｃ２が、（Ｃ１／Ｃ２）×１００≦９９．９の関係を満たすことが好ましい。
【００１７】
本発明の光学素子は、表面において圧縮応力を有する。これは、すなわち表面に歪を有していることを意味する。よって、本発明の光学素子は、特に表面付近において疎な構造を有するため、表面に圧縮応力を有さない（すなわち、歪を有さない）光学素子と比較して、密度が小さい傾向がある。従って、アニール前の光学素子の密度Ｃ１、および、アニール後の歪を有さない（歪が除去された）光学素子の密度Ｃ２の比Ｃ１／Ｃ２は、光学素子表面に形成された圧縮応力の程度の指標とすることができる。具体的には、光学素子の表面に形成された圧縮応力が大きいほど、Ｃ１／Ｃ２の値が小さくなる傾向がある。
【００１８】
第七に、本発明の光学素子は、ガラス材がケイ酸塩系ガラスからなることが好ましい。
【００１９】
当該構成によれば、既述した所望の特性を有する光学素子が得られやすくなる。
【００２０】
第八に、本発明は、前記いずれかの光学素子を製造するための方法であって、所定形状のガラス材の表面に対し、風冷強化処理または化学強化処理を施して圧縮応力を付与することを特徴とする光学素子の製造方法に関する。
【００２１】
当該構成によれば、本発明の光学素子を容易に作製することが可能となる。
【００２２】
第九に、本発明は、太陽電池と、太陽電池に集光する集光光学系とを備え、集光光学系が前記いずれかの光学素子を備えてなることを特徴とする集光型太陽光発電装置に関する。
【発明の効果】
【００２３】
本発明によれば、優れた耐候性を有し、しかも耐サーマルショック性および耐クラック性にも優れた集光型太陽光発電装置用光学素子を提供することができる。
【図面の簡単な説明】
【００２４】
【図１】本発明の一実施形態に係る集光型太陽光発電装置の模式的概念図である。
【図２】本発明の一実施形態に係る光学素子の模式的斜視図である。
【発明を実施するための形態】
【００２５】
以下、本発明を実施した好ましい形態の一例について説明する。ただし、下記の実施形態は、単なる例示である。本発明は、下記の実施形態に何ら限定されない。
【００２６】
また、実施形態などにおいて参照する各図面において、実質的に同一の機能を有する部材は同一の符号で参照することとする。また、実施形態などにおいて参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００２７】
（集光型太陽光発電装置）
図１は、本実施形態に係る光学素子を備えた集光型太陽光発電装置の模式的概念図である。
【００２８】
集光型太陽光発電装置１は、太陽電池５と、太陽電池５に太陽光を集光する集光光学系２とを備える。集光光学系２は、集光部材３と光学素子４とを有する。集光部材３は、太陽光等の光を集光する。集光部材３は、例えば凸レンズや正の光学的パワーを有するフレネルレンズ等により構成することができる。
【００２９】
光学素子４は、集光部材３と太陽電池５との間に配されている。集光部材３により集光された光は、光学素子４の端面４１（図２を参照）から光学素子４内に入射する。光学素子４は、集光部材３により集光された光を均質化し、太陽電池５の受光面５０に導く。具体的には、光学素子４に入射した光は、光学素子４の側面４３ａ〜４３ｄにおいて反射されることにより均質化されながら光学素子４内を伝搬する。そして、光学素子４内を伝搬した光は、光学素子４の端面４２から均質化された面状光として受光面５０に向けて出射される。
【００３０】
光学素子４の端面４２には、受光面５０が端面４２に対向するように太陽電池５が配されている。光学素子４の端面４２から出射した光は太陽電池５に入射する。そして、太陽電池５において、光エネルギーが電気エネルギーに変換される。
【００３１】
なお、太陽電池５の種類は特に限定されない。太陽電池５は、例えば、単結晶シリコン太陽電池、多結晶シリコン太陽電池、薄膜太陽電池、アモルファスシリコン太陽電池、色素増感型太陽電池、有機半導体太陽電池などにより構成することができる。
【００３２】
（光学素子）
図２は、本実施形態に係る光学素子の模式的斜視図である。次に、図２を参照しながら、光学素子４の具体的構成について説明する。
【００３３】
光学素子４は、集光部材３側から太陽電池５側に向かって先細る形状を有する。光学素子４の表面４０は、光入出面を構成している２つの端面４１，４２と、光反射面を構成している側面４３ａ〜４３ｄとを有する。端面４１，４２は、互いに対向している。側面４３ａ〜４３ｄは、端面４１，４２を接続している。
【００３４】
光学素子４は、ガラス材からなる。光学素子４を構成しているガラス材は、アルカリ成分を含むことが好ましい。これにより、後述するように、ガラス材表面に圧縮応力を形成しやすくなる。アルカリ成分としては、リチウム、ナトリウム、カリウム、セシウムなどが挙げられる。
【００３５】
ガラス材は、ケイ酸塩系ガラスであることが好ましい。具体的には、ガラス材は、例えば、ＳｉＯ２：４０〜８５質量％、Ａｌ２Ｏ３：０〜３０質量％、Ｂ２Ｏ３：０〜３０質量％、ＣａＯ：０〜２０質量％、ＭｇＯ：０〜２０質量％、ＺｎＯ：０〜２０質量％、ＢａＯ：０〜２０質量％、Ｎａ２Ｏ：０〜２０質量％、Ｋ２Ｏ：０〜２０質量％、Ｌｉ２Ｏ：０〜２０質量％、ＴｉＯ２：０〜１０質量％、ＺｒＯ２：０〜２０質量％、Ｓｂ２Ｏ３：０〜１質量％およびＳｒＯ：０〜２０質量％を含むものであることが好ましい。
【００３６】
なお、本発明において、ケイ酸塩系ガラスには、ホウケイ酸塩系ガラスが含まれるものとする。
【００３７】
ガラス材は、３０〜３００℃の温度範囲内における平均線熱膨張係数が１２０×１０−７／℃以下、特に１００×１０−７／℃以下であることが好ましい。ガラス材の平均線熱膨張係数が大きすぎると、サーマルショックによりガラス材にクラックが生じやすくなるためである。
【００３８】
ガラス材の波長４００ｎｍにおける内部透過率は、８０％／１０ｍｍ以上、８５％／１０ｍｍ以上、特に８７．５％／１０ｍｍ以上であることが好ましい。
【００３９】
表面４０の表面粗さは、ＪＩＳＢ０６０１で規定される算術表面粗さ（Ｒａ）で通常２００ｎｍ以下、１００ｎｍ以下、５０ｎｍ以下、２０ｎｍ以下、特に１０ｎｍ以下であることが好ましい。これにより、表面４０における光の正反射の割合が高くなり、光学素子４外部への光の漏洩を抑制し、光反射率を高めることができる。従って、太陽電池５への集光効率を向上させることができる。その結果、太陽光発電装置１の発電効率をさらに向上させることができる。上記表面粗さを得るための手段としては、機械研磨や火炎研磨が挙げられる。特に、火炎研磨を採用することで、より小さな表面粗さを達成しやすくなるとともに、光学素子４の耐候性を向上させることも可能となる。
【００４０】
また、光学素子４の稜線部や角部のＲ面取り部分の表面粗さも表面と同様にすることが望ましい。
【００４１】
端面４１、４２には反射防止膜が形成されていてもよい。これにより、集光部材３により集光された太陽光が光学素子４に入射する際や、光学素子４を透過した太陽光が太陽電池５に入射する際に、光の反射ロスを低減することができる。反射防止膜としては、例えば誘電体多層膜やシリカ膜等が挙げられる。あるいは、端面４１、４２に対し、エッチング処理を施することにより、シリカリッチ層を形成することで、反射防止機能を付与することも可能である。シリカ膜やエッチングによるシリカリッチ層を形成する方法は、誘電体多層膜を形成する方法よりも安価なため、コストダウンを図ることが可能となる。なお、シリカ膜は反射防止膜としての機能以外にも、ガラス材中に含まれるアルカリ成分の溶出を抑制し、耐候性を向上させる働きも有する。また、シリカ膜中に例えばチタン微粒子等を分散させることにより、紫外線の透過を抑制することができる。これにより、例えば、端面４２と太陽電池５の受光面５０の間にシリコン等の樹脂接着材を使用した際に、当該樹脂接着材の紫外線による劣化を抑制することができる。
【００４２】
また、側面４３ａ〜４３ｄにＡｇ、Ａｌ、Ｎｉ、Ｃｒ等の反射膜を設けてもよい。これにより、側面４３ａ〜４３ｄにおける光の反射率をさらに高めることができる。さらに耐侯性を向上させる撥水性や親水性の処理を側面や上面、底面に施しても良い。
【００４３】
光学素子４を構成しているガラス材の表面には圧縮応力が付与されている。
【００４４】
ガラス材の表面４０の圧縮応力は、１〜１０００ＭＰａであることが好ましく、５〜９００ＭＰａであることがより好ましく、１０〜８００ＭＰａであることがさらに好ましく、１０〜７００ＭＰａであることが特に好ましい。ガラス材の表面４０の圧縮応力が小さすぎると、耐サーマルショック性や耐クラック性に劣る傾向がある。一方、ガラス材の表面４０の圧縮応力が大きすぎると、応力集中により割れが発生しやすくなる。
【００４５】
ガラス材の耐サーマルショック性は、５０℃以上、特に６０℃以上であることが好ましい。耐サーマルショック性が低すぎると、屋外での使用でクラックが入りやすく、発電効率低下の原因となるおそれがある。なお、耐サーマルショック性は、後述する実施例に記載された方法により測定された値を指す。
【００４６】
ガラス材の表面４０のビッカース硬度Ｈｖ（１００）は、５００以上、特に５５０以上であることが好ましい。ビッカース硬度が小さすぎると、クラック抵抗が低下してクラックが入りやすく、発電効率低下の原因となるおそれがある。
【００４７】
ガラス材の表面４０のクラック抵抗は、１５０ｇ以上、特に２００ｇ以上であることが好ましい。クラック抵抗が小さすぎると、クラックが入りやすく、発電効率低下の原因となるおそれがある。なお、クラック抵抗は、後述する実施例に記載された方法により測定された値を指す。
【００４８】
ガラス材は、アニール処理を施した場合に、アニール前の密度Ｃ１およびアニール後の密度Ｃ２が、（Ｃ１／Ｃ２）×１００≦９９．９（％）、さらには（Ｃ１／Ｃ２）×１００≦９９．８（％）、特に（Ｃ１／Ｃ２）×１００≦９９．７（％）の関係を満たすことが好ましい。既述の通り、光学素子の表面に形成された圧縮応力が大きいほど、Ｃ１／Ｃ２の値が小さくなる傾向がある。
【００４９】
なお、本発明者らの知見によると、ガラス材が表面に圧縮応力を有している場合、光の取り出し効率が向上し、太陽電池の発電効率も向上することがわかった。これは、表面に圧縮応力が形成されたガラス材は、表層部分が比較的疎であり屈折率が低く、かつ、ガラス材の表面から内部にかけて次第に密になり屈折率が高くなる構造を有していることから、ガラス材の表層部分において光が反射しやすく、光の閉じ込め効果が高いからであると考えられる。
【００５０】
以下、光学素子４の製造方法の一例について説明する。
【００５１】
（光学素子の製造方法）
まず、所定形状のガラス材を準備する。ガラス材は、例えば溶融ガラスをダイレクトプレスしたり、プリフォームガラスをリヒートプレスする方法や、プリフォームガラスを研削する方法により作製することができる。
【００５２】
次に、ガラス材の表面４０に圧縮応力を付与することにより光学素子４を得る。
【００５３】
ガラス材の表面４０に圧縮応力を付与する方法は特に限定されない。例えば、溶融ガラスを成形した後に急冷する方法（風冷強化処理）や、イオン交換による化学強化処理等が挙げられる。
【００５４】
風冷強化処理の具体例としては、ガラス材に対しガラス転移温度付近の温度でアニールを行った後、ガラス徐冷点付近から室温まで１０℃／ｍｉｎ以上の速度で冷却処理を行う（例えば室温中で放冷する）方法が挙げられる。また、ガラス材に対し、ガラス軟化点付近の温度にて火炎研磨により鏡面加工処理を行なった後、ガラス軟化点付近から室温まで１０℃／分以上の速度で冷却処理を行っても良い。
【００５５】
化学強化処理の具体例としては、ガラス材をガラス転移温度より低い温度でアルカリ溶液に浸漬し、ガラス材表面におけるアルカリイオンと、アルカリ溶液中のアルカリイオンを置換する方法が挙げられる。
【００５６】
以上説明したように、ガラス材の表面４０に圧縮応力を付与することにより、光学素子４を作製する。これにより、耐サーマルショック性および耐クラック性に優れた光学素子４を得ることができる。この理由は、光学素子４の表面４０に付与した圧縮応力によりガラス表面にキズが入りにくく、その結果、耐サーマルショック性や耐クラック性の低下を抑制できるためであると考えられる。また、あらかじめ圧縮応力を付与しておくことにより、外部から衝撃を受けた際に発生するガラス材の表面と内部の応力差を緩和できることも、理由の一つとして考えられる。特に、光学素子４を構成しているガラス材がアルカリ成分を含む場合は平均線熱膨張係数が比較的大きくなりやすく、圧縮応力が形成されやすいため、外部からの衝撃に対する割れ向上効果がより顕著に得られるものと考えられる。なお、ガラス材が耐侯性に優れる場合は、割れの生じる基点（オリジン）が発生しにくいため、耐サーマルショック性や耐クラック性も高くなる傾向がある。
【００５７】
なお、光学素子４の表面４０に圧縮応力を付与する工程は、機械研磨や火炎研磨により所定の表面粗さに調整した後に行なうことが好ましい。これは、表面４０に圧縮応力を付与した後に研磨によるキズが発生すると、キズの箇所に応力が集中して、クラックが発生しやすくなるためである。
【００５８】
なお、本実施形態では、光学素子４が角錐台形状である場合について説明したが、本発明はこの構成に限定されない。本発明において、光学素子は、太陽電池への集光が可能な形状を有するものであれば特に限定されない。また、端面は、平面状でなくてもよく、凸状や凹状であってもよい。
【実施例】
【００５９】
以下、本発明について、具体的な実施例に基づいて、さらに詳細に説明する。本発明は、以下の実施例に何ら限定されるものではない。本発明の要旨を変更しない範囲において適宜変更して実施することが可能である。
【００６０】
（実施例１）
ガラス組成として質量％で、ＳｉＯ２  ７０％、ＣａＯ  ７％、ＢａＯ  ２％、ＺｎＯ  ３％、Ｎａ２Ｏ  １２％、Ｋ２Ｏ  ５％、ＴｉＯ２  ０．５％、Ｓｂ２Ｏ３  ０．５％となるようにガラス原料を調整した。これらのガラス原料を溶融ガラスの深さが５０ｍｍになるよう白金ルツボに入れ、１４５０〜１６５０℃で５時間溶融して溶融ガラスを得た。溶融ガラスを耐熱金型に流し入れ、プレス成形した後、１℃／分の速度でアニールしながら室温まで冷却し、さらに全面を機械研磨することによりガラス材を得た。得られたガラス材は、一方の端面が１辺１０ｍｍ程度の正方形、他方の端面が１辺５ｍｍ程度の正方形であり、高さが２０ｍｍ程度である角錐台形状を有していた。このガラス材の３０〜３００℃における平均線熱膨張係数は９７×１０−７／℃であり、算術表面粗さ（Ｒａ）は２ｎｍであった。また、ガラス徐冷点（Ｔａ）は５４０℃であった。
【００６１】
得られたガラス材に対し、表面強化処理を施すことにより光学素子を得た。具体的には、ガラス材を電気炉中４００℃で４時間保持後、電気炉から取り出して室温中で放冷し、表面に圧縮応力を付与することにより光学素子を得た。
【００６２】
得られた光学素子について、ビッカース硬度、クラック抵抗、耐サーマルショック性および耐候性を測定および評価した。結果を表１に示す。
【００６３】
なお、各特性の測定および評価は以下のようにして行った。
【００６４】
［平均線熱膨張係数］
熱膨張測定装置（ｄｉｌａｔｏ  ｍｅｔｅｒ）を用いて３０〜３８０℃の温度範囲で測定した。
【００６５】
［算術表面粗さ（Ｒａ）］
小坂研究所製  ＥＴ４０００ＡＫを用いて測定した。
【００６６】
［表面圧縮応力］
表面応力計（株式会社ルケオ製  ＦＭＳ-６０００）を用いて測定した。
【００６７】
［ビッカース硬度］
温度２５℃、湿度５０％に保たれた室内において、硬度試験装置（マツザワ精機製  ＭＸＴ５０）を用いて測定を行なった。具体的には、四角錐の圧子を１００ｇｆの荷重でガラス表面に１５秒間押圧し、その際にガラス表面に形成された正方形の圧痕の対角線の長さにより評価した。
【００６８】
［クラック抵抗］
温度２５℃、湿度３０％に保たれた室内において、硬度試験装置（マツザワ精機製  ＭＸＴ５０）を用いて測定を行なった。具体的には、四角錐の圧子を５０ｇｆ、１００ｇｆ、５００ｇｆ、１０００ｇｆの各荷重でガラス表面に１５秒間押圧し、ガラス表面に正方形の圧痕を形成した。その際に、圧痕の各頂点のうち、クラックが発生している頂点の数（０〜４）を測定した。各荷重につき、それぞれ２０回の押圧試験を行い、（クラックが発生した頂点の数の総数）／８０によりクラック発生率を算出してグラフ化した。得られたグラフにおいて、クラック発生率が５０％となる荷重を求めた。
【００６９】
［耐サーマルショック性］
電気炉内で種々の温度に加熱した光学素子を水中に浸漬し、割れの生じた際の電気炉温度と水温の温度差に基づき評価した。当該温度差が大きいほど、耐サーマルショック性に優れていると言える。
【００７０】
［耐候性］
光学素子を８５℃、相対湿度８５％の恒温恒湿槽に２０００時間放置した後、表面の白濁の有無を顕微鏡で観察した。表面に白濁や析出物が確認できないものを「○」、白濁や表面析出物が確認できるものを「×」として評価した。
【００７１】
（実施例２）
実施例１と同様の方法によりガラス材を得た。得られたガラス材に対し、表面強化処理を施すことにより光学素子を得た。具体的には、ガラス材を電気炉中６００℃で１０分間保持後、電気炉から取り出して室温中で放冷し、表面に圧縮応力を付与することにより光学素子を得た。得られた光学素子の各特性について、実施例１と同様にして測定を行った。結果を表１に示す。
【００７２】
（比較例１）
表面強化処理を施さなかったこと以外は、実施例１と同様にして光学素子を得た。得られた光学素子について、実施例１と同様にして各特性の測定を行った。結果を表１に示す。
【００７３】
【表１】
2013110396.tif 000003
【００７４】
（実施例３）
ガラス組成として質量％で、ＳｉＯ２  ７９．５％、Ａｌ２Ｏ３  ２％、Ｂ２Ｏ３  １４％、Ｎａ２Ｏ  ４％、Ｓｂ２Ｏ３  ０．５％となるようにガラス原料を調整し、これらを溶融ガラスの深さが５０ｍｍになるよう白金ルツボに入れ、１５５０〜１６５０℃で５時間溶融した。次に、溶融ガラスを板状に成形し、１℃／分の速度でアニールしながら室温まで冷却し、その後機械加工することにより実施例１と同様の寸法を有するガラス材を得た。得られたガラス材の３０〜３００℃における平均線熱膨張係数は３３×１０-7／℃であり、算術表面粗さ（Ｒａ）は２ｎｍであった。また、ガラス徐冷点（Ｔａ）は５６０℃であった。
【００７５】
得られたガラス材に対し、表面強化処理を施すことにより光学素子を得た。具体的には、ガラス材を電気炉中４５０℃で５時間保持後、電気炉から取り出して室温中で放冷し、表面に圧縮応力を付与することにより光学素子を得た。
【００７６】
得られた光学素子につき、実施例１と同様の方法により特性を評価した。結果を表２に示す。
【００７７】
（比較例２）
表面強化処理を施さなかったこと以外は、実施例３と同様にして光学素子を得た。得られた光学素子について、実施例１と同様にして各特性の測定を行った。結果を表２に示す。
【００７８】
【表２】
2013110396.tif 000004
【００７９】
（実施例４）
ガラス組成として質量％で、ＳｉＯ２  ５０％、Ｂ２Ｏ３  １５％、ＺｎＯ  １４％、Ｌｉ２Ｏ  ５％、Ｎａ２Ｏ  ５％、Ｋ２Ｏ  ５％、ＺｒＯ２  １％、ＴｉＯ２  ５％となるようにガラス原料を調整し、これらを溶融ガラスの深さが５０ｍｍになるよう白金ルツボに入れ、１１００〜１３００℃で３時間溶融した。次に、溶融ガラスを板状に成形し、１℃／分の速度でアニールしながら室温まで冷却し、その後機械加工することにより実施例１と同様の寸法を有するガラス材を得た。得られたガラス材の３０〜３００℃における平均線熱膨張係数は８８×１０−７／℃であり、算術表面粗さ（Ｒａ）は２ｎｍであった。また、ガラス徐冷点（Ｔａ）は４８０℃であった。
【００８０】
得られたガラス材に対し、表面強化処理を施すことにより光学素子を得た。具体的には、ガラス材を電気炉中３８０℃で３時間保持後、電気炉から取り出して室温中で放冷し、表面に圧縮応力を付与することにより光学素子を得た。
【００８１】
得られた光学素子の各特性について、実施例１と同様にして測定を行った。結果を表３に示す。
【００８２】
（比較例３）
表面強化処理を施さなかったこと以外は、実施例４と同様にして光学素子を得た。得られた光学素子について、実施例１と同様にして各特性の測定を行った。結果を表３に示す。
【００８３】
【表３】
2013110396.tif 000005
【００８４】
（実施例５）
ガラス組成として質量％で、ＳｉＯ２  ４８％、Ａｌ２Ｏ３  ０．５％、Ｂ２Ｏ３  １４％、ＺｎＯ  １３％、Ｌｉ２Ｏ  ２．５％、Ｎａ２Ｏ  ５．５％、Ｋ２Ｏ  ７．４％、ＺｒＯ２  ４％、ＴｉＯ２  ５％、Ｓｂ２Ｏ３  ０．１％となるようにガラス原料を調整し、これらを溶融ガラスの深さが５０ｍｍになるよう白金ルツボに入れ、１１００〜１３００℃で３時間溶融した。次に、溶融ガラスを板状に成形し、１℃／分の速度でアニールしながら室温まで冷却し、その後機械加工することにより実施例１と同様の寸法を有するガラス材を得た。得られたガラス材の３０〜３００℃における平均線熱膨張係数は８６×１０−７／℃であり、算術表面粗さ（Ｒａ）は２ｎｍであった。また、ガラス徐冷点（Ｔａ）は４８０℃であった。
【００８５】
得られたガラス材に対し、表面強化処理を施すことにより光学素子を得た。具体的には、ガラス材を電気炉中４８０℃で１０分間保持後、電気炉から取り出して室温中で放冷し、表面に圧縮応力を付与することにより光学素子を得た。得られた光学素子の各特性について、実施例４と同様にして測定を行った。
【００８６】
また、ソーラーシュミレーターを光源とし、光学素子から出射される光量をパワーメータを用いて測定した。なお、得られた光量は、後述の比較例４の値を１００として相対値で示した。
【００８７】
さらに、光学素子の密度を測定した。あわせて、光学素子に対し、４８０℃−１０分の熱処理後、１℃／分の冷却速度で室温までアニールを施した後の密度も測定した。密度はアルキメデス法により測定した。
【００８８】
以上の結果を表４に示す。
【００８９】
（比較例４）
表面強化処理を施さなかったこと以外は、実施例５と同様にして光学素子を得た。得られた光学素子について、実施例５と同様にして各特性の測定を行った。結果を表４に示す。
【００９０】
【表４】
2013110396.tif 000006
【００９１】
表１〜４から明らかなように、表面強化処理を行うことにより表面に圧縮応力を付与した実施例１〜５の光学素子は、表面強化処理を行わなかった比較例１〜４の光学素子と比較して、ビッカーズ硬度が高くクラック抵抗に優れており、また、耐サーマルショック性にも優れていた。なお、実施例５の光学素子は、比較例４の光学素子と比較して、光の取り出し効率に優れていることがわかる。
【符号の説明】
【００９２】
１…集光型太陽光発電装置
２…集光光学系
３…集光部材
４…光学素子
４０…表面
４１、４２…端面
４３ａ、４３ｂ、４３ｃ、４３ｄ…側面
５…太陽電池
５０…受光面
【図１】
2013110396.tif 000007
【図２】
2013110396.tif 000008